FR 2707660 A1 19950120 FR 9308114 A 19930702 SYSTEME ELASTOMERE SILICONE ET UTILISATION DUDIT SYSTEME COMME AGENT DE LIBERATION DE CHLORE ACTIF La présente invention a pour objet un système à base d'un élastomère polyorganosiloxane, susceptible de libérer du chlore actif, ainsi que l'utilisation dudit système comme agent de libération de chlore actif, notamment pour la désinfection de l'eau et dans les domaines de l'hygiène et des applications sanitaires. Selon l'invention, il s'agit d'un système élastomère obtenu par réticulation d'une composition comprenant en poids: - (A) 100 parties d'un a,co- di(hydroxy)diorganopolysiloxane, de viscosité dynamique de l'ordre de 500 à 700 000 mPa s. à 25 C, de préférence de l'ordre de 700 à 20 000 mPa.s., constitué d'une succession de motifs diorganopolysiloxy de formule R2 Si O, formule dans laquelle les symboles R, identiques ou différents, représentent des radicaux alcoyles, alcényles ou aryles contenant de 1 à 8 atomes de carbone, de préférence au moins 80% en nombre desdits radicaux étant des radicaux méthyles; - (B) de 2 à 20 parties en poids, de préférence de 3 à 15 parties en poids d'un agent réticulant de formule R Si X3 ou Si X4, o R a la définition donnée ci-dessus et X représente un groupe hydrolysable; - (C) de 0 à 150 parties en poids, de préférence de 5 à 120 parties en poids de charges minérales ou organiques; - (D) de 1 à 150 parties en poids, de préférence de 10 à 100 parties en poids pour 100 parties de A + B + C, d'un composé minéral ou organique solide susceptible de libérer du chlore actif au contact de l'eau ou de l'humidité; - (E) éventuellement une quantité catalytiquement efficace d'un catalyseur de réticulation par polycondensation; ladite composition contenant au moins 0,01% de son poids d'eau, de préférence de 0,05 à 10 % je son poids d'eau, apportée et éventuellement générée par voie intrinsèque et éventuellement apportée par voie extrinsèque. Les az,co-di(hydroxy)diorganopolysiloxanes (A) sont des produits essentiellement linéaires; ils peuvent toutefois comprendre jusqu'à 2% en nombre de motifs R Si O1,5 et/ou Si 02 par rapport au nombre de motifs diorganosiloxy. Les viscosités dynamiques mentionnées ci-dessus sont mesurées à 25 C à l'aide d'un viscosimètre Brookfield selon la norme AFNOR NFT 76 102 de février 1972. Parmi les radicaux hydrocarbonés R on peut citer les radicaux: méthyle, éthyle, propyle, trifluoro-3,3,3 propyle, cyclohexyle, cyanoéthyle... vinyle, allyle,butényle... phényle, chlorophényle... Il doit être compris, selon une variante de l'invention, que l'on peut utiliser aussi comme polymère (A) des copolymères ou un mélange constitué de plusieurs polymères qui diffèrent entre eux par le poids moléculaire et/ou la nature des radicaux liés au silicium. L'agent de réticulation (B) présente au moins un groupe hydrolysable tel que: acyloxy de formule -O-CO R' 10. alcoxy de formule -O-R' amino de formule -NR1 R2 amido de formule -NR1COR2 alcényloxy de formule -OCR1=CHR2 aminoxy de formule -O-NR1R2 ON cétiminoxy de formule -O-N=CR1R2 ou -O-N=C- 1-J o R' représente un radical alcoyle ou aryle ayant de 1 à 15 atomes de carbone, R1 et R2, identiques ou différents représentent des radicaux alkyle ou aryle contenant de 1 à 8 atomes de carbone et T un radical alkylène contenant de 4 à 8 atomes de carbone. Parmi les radicaux R', R1 et R2, on peut citer tout particulièrement les radicaux méthyle, éthyle, cyclohexyle, phényle... Parmi les radicaux T on peut citer tout particulièrement ceux de formule -(CH2)4-; -(CH2)5-;-(CH2)6-... Les agents réticulants préférentiellement mis en oeuvre sont les acyloxysilanes et les alcoxysilanes de formules Rp Si (OCOR')4p Rp Si (OR')4.p o R et R' ont la définition donnée ci-dessus et o 0 est égal à 1 ou 2. A titre d'exemple, on peut citer tout particulièremment ceux de formule CH3Si(OCOCH3)3 C2H5Si(OCOCH3)3 CH2=CHSi(OCOCH3)3 C6H5Si(OCOCH3)3 CH3Si(OC2H5)3 C2H5Si(OC2H5)3 CH2=CHSi(OC2H5)3 C6H5Si(OC2H5)3 CH3Si(OCH3)3 C2H5Si(OCH3)3 CH2=CHSi(OCH3)3 C6H5Si(OCH3)3 CH3Si[OCOCH(C2H5)- (CH2)3-CH3] CF3CH2CH2Si(OCOC6H5)3 CH3Si(OCOCH3)2(OCOH(C2H5)-(CH2)3-CH3 CH3COOSi[OCOCH(C2H5)-(CH2)3-CH3]3 Les charges minérales (C) peuvent se présenter sous la forme de produits très finement divisés pigmentaires ou non pigmentaires, de diamètre moyen inférieur à 0,1 iun, tels que des silices de combustion ou de précipitation de surface spécifique généralement supérieure à 40 m2/g., ou sous la forme de produits grossièrement divisés, de diamètre moyen supérieur à 0,1 lm, tels que le quartz broyé, les silices de diatomées, le carbonate de calcium, I'argile calcinée, I'oxyde de titane de type rutile, les oxydes de fer, de zinc, de chrome, de zirconium, de magnésium, les différentes formes d'alumine, le nitrure de bore, le lithopone, le métaborate de baryum, de surface spécifique généralement inférieure à 30 m2/g. Comme charges organiques (C) on peut citer les poudres de polymères organiques tels que polyéthylène, polyacrylonitrile, polychlorure de vinyle... Parmi les catalyseurs de réticulation par polycondensation (E) pouvant être mis en oeuvre, on peut citer ceux à base d'étain, titane et/ou zirconium tels que: - les sels d'organoétain d'acides carboxyliques tels que le monooléate de tributylétain, l'éthyl- 2 hexanoate d'étain, le diacétate de dibutylétain, le dilaurate de dibutylétain... (un certain nombre de ces catalyseurs sont décrits dans l'ouvrage de NOLL intitulé "Chemistry and Technology of Silicones", page 397, 2e - Academic Press 1968 -) - les produits de réaction des sels d'organoétains d'acides carboxyliques avec les esters titaniques (brevet US-A- 3,403,753) - les chélates d'étains (brevet EP-B- 147 323) - les dérivés organiques du titane et du zirconium, tels que les esters titaniques et zirconiques (US-A- 4,525,565) Ceux-ci peuvent être mis en oeuvre selon des quantités exprimées en poids de métal allant de 50 à 300 parties par million (de préférence de 100 à 150 parties par million) dans le cas d'un catalyseur à l'étain ou de 2 à 20 parties par million (de préférence de 4 à 10 parties par million) dans le cas d'un catalyseur au titane par rapport à l'ensemble (A)+(B)+(C). Parmi les composés minéraux solides (D) on peut mentionner les hypochlorites solides de métaux alcalins ou alcalino-terreux. On peut citer en particulier les hypochlorites commerciaux de lithium, strontium, baryum, de calcium; ceux-ci sont constitués de mélanges d'hypochlorite hydraté, d'hypochlorite basique, de carbonate... de métaux alcalins ou alcalinoterreux. Ces hypochlorites peuvent avoir une triple fonction, celle de rétenteur d'eau, celle de catalyseur basique ou d'agent accélérateur basique de durcissement et celle de réservoir de chlore actif. On préfère tout particulièrement l'hypochlorite de calcium du commerce, qui est constitué d'un mélange d'hypochlorite de calcium neutre dihydraté Ca(OCI)2,2H20 d'hypochlorite de calcium hemibasique Ca(OCI)2, 1/2Ca(OH)2 5. d'hypochlorite de calcium dibasique Ca(OCI)2,2Ca(OH)2 À et de CaCI2, Ca(OCI)2, CaCO3... Parmi les composés organiques solides (D), on peut citer les composés N- chlorés du type: chloramine T (N-chloro-p-toluènesulfonamide) 10. chloramine B (sodium N-chlorobenzenesulfonamide) N-chlorosuccinimide trichloromélamine dérivés N-chloro des acides cyanuriques tels que l'acide trichloroisocyanurique, sodium dichloroisocyanurate dihydrate,... 15. N-chloro hydantoines telles que 1 -bromo-3-chloro-5,5diméthylhydantoine... Ces composés minéraux ou organiques solides (D) peuvent être mis en oeuvre à l'état brut sous forme de grains ou de particules de 'ordre de quelques P.rm à 2 mm. Le réseau élastomère se forme par fonctionnalisation de l'a,o-di (hydroxy)diorganopolysiloxane (A) par l'agent réticulant fonctionnel, hydrolyse des fonctions X et réticulation par condensation (ces étapes étant successives ou simultanées). L'eau nécessaire à la réaction d'hydrolyse peut être apportée par les constituants de la formulation ou éventuellement générée "in situ" à la température de réticulation ou apportée par diffusion de la vapeur d'eau atmosphérique. L'eau apportée par les constituants peut provenir au moins en partie de l'eau de cristallisation contenue dans les précurseurs de chlore actif (hypochlorites en particulier). L'eau générée "in situ" peut résulter de la réaction d'acides et de bases présents dans le milieu; ces acides peuvent être en particulier ceux issus de la réaction de fonctionnalisation du polymère (A) avec un acyloxysilane (B); les bases peuvent être celles présentes par exemple dans les hypochlorites commerciaux comme l'hydroxyde de calcium. L'eau nécessaire à la réticulation est donc apportée au moins en partie par les précurseurs de chlore actif (hypochlorites notamment) (D) euxmêmes, ce quel que soit l'agent réticulant (B). Selon une variante de l'invention, peut également être présent A côté des précurseurs de chlore actif (D), un agent accélérateur de durcissement (D') contenant de l'eau et/ou susceptible de générer de l'eau; on peut citer par exemple: 5. les hydroxydes solides de métaux alcalins ou alcalino-terreux, de préférence ceux de lithium, baryum, calcium, anhydres ou hydratés, ainsi que les oxydes de métaux alcalino-terreux tels que les oxydes de baryum ou de calcium (ce lorsque l'agent de réticulation (B) est un alcoxysilane ou lorsqu'un acide est apporté dans le milieu) 10. les zéolithes, les hydrogels d'origine naturelle ou synthétique (tels que ceux décrits dans EP-A-314 584) en quantité permettant d'atteindre un pourcentage total d'eau d'au moins 0,01% par rapport à la composition. Si nécessaire, un acide organique carboxylique libre liquide susceptible de libérer de l'eau par réaction acide - base, tel que l'acide acétique, I'acide éthanoTque, I'acide éthyl-2 hexanoîque, peut être introduit au sein du mélange, selon une quantité permettant d'atteindre un pourcentage total d'eau d'au moins 0,01% par rapport à la composition. Ledit système élastomère silicone tel que ci-dessus décrit, peut contenir en outre d'autres additifs tels que notamment des agents antimicrobiens. La présente invention a également pour objet, en tant que produit nouveau, la composition, comprenant les constituants (A), (B), (C), (D) et éventuellement (E), ainsi que les variantes de celle-ci, tel que ci-dessus décrit. L'opération de réticulation peut être réalisée à température ambiante, éventuellement à l'abri de l'air, en l'espace de 1 à quelques minutes (moins de 30 minutes, de préférence de l'ordre de 2 à 10 minutes); un léger chauffage, à une température inférieure à 100 C permet d'accélérer le durcissement. Le système élastomère silicone faisant l'objet de l'invention, peut se présenter sous la forme de matrices de formes variées, telles que des granulés, des cylindres, des cubes, des films, des rubans, cordons...; lesdites matrices peuvent éventuellement être intégrées dans des cartouches. Lesdits objets peuvent être obtenus par addition du composé minéral ou organique solide (D), des éventuels agents de durcissement complémentaires (D') et autres additifs à un empâtage comprenant les constituants (A), (B) (C) et éventuellement (E), puis mise en forme par extrusion, moulage, enduction. Une variante de réalisation consiste à disperser le composé minéral ou organique solide précurseur de chlore actif (D) dans une partie de (A) préalablement à son introduction dans l'empâtage,. ou dans le mélange (A) + (C). Le système élastomère faisant l'objet de l'invention peut être utilisé comme agent de libération de chlore actif. Ainsi ii peut être utilisé pour la réalisation de joints ou de films pouvant être mis en oeuvre dans les domaines de l'hygiène et des applications sanitaires, joints ou films dont l'activité antimicrobienne, qui est assurée par la libération de chlore actif, permet d'inhiber à leur contact toute prolifération de microorganismes. Le chlore actif peut être généré par décomposition progressive du composé solide (D) dans le temps, cette décomposition pouvant se produire sous les effets de la chaleur, de la lumière, du dioxyde de carbone et de l'eau; le chlore actif peut également être généré par microfissuration. La présente invention a également pour objet l'utilisation pour le traitement de l'eau potable, du système élastomère silicone ci-dessus, système dont l'agent réticulant (B) présente au moins un groupe hydrolysable acyloxy (acétoxy notamment) et dont le constituant solide précurseur de chlore actif (D) est à base d'hypochlorite de calcium. Ce système se présente de préférence sous forme de cartouches et libère le principe actif hypochlorite Ca(CIO)2 progressivement au cours du temps, généralement grâce à un phénomène de microfissuration de la matrice silicone. Un tel système permet de traiter localement sans entretien, des réseaux d'eau privée ou publique, des bassins, des piscines, des sources, des forages... pendant une longue durée (de l'ordre de 1 à 4 mois); en fin de vie les cartouches peuvent être remplacées. Les exemples suivants sont donnés à titre indicatif et ne peuvent être considérés comme une limite du domaine et de l'esprit de l'invention. Exemple 1 Préparation de la formulation silicone F1 On prépare un empâtage par malaxage à chaud pendant 3 heures à 130 C, de: - 100 parties en poids d'huile a,co-dihydroxypolysiloxane de viscosité d'environ 3 500 mPa.s. à 25 C - 6 parties en poids d'une silice de combustion (surface spécifique 200m2/g) On ajoute à cet empâtage: - 0,5 partie en poids de TiO2 rutile puis - 5 parties en poids d'éthyltriacétoxysilane. On mélange à température ambiante, sous vide, pendant 1 Omn. On obtient ainsi une formulation silicone fluide de viscosité dynamique d'environ 000 mPa.s à 25 C. Exemple 2 Préparation de la formulation silicone F2 On prépare un empâtage par malaxage à chaud pendant 3 heures à 130 C, de: - 100 parties en poids d'huile a,oe-dihydroxypolysiloxane de viscosité d'environ 3 500 mPa.s. à 25 C - 6 parties en poids d'une silice de combustion (surface spécifique 200m2/g) On ajoute à cet empâtage: - 5 parties en poids d'éthyltriacétoxysilane. On mélange à température ambiante, sous vide, pendant 1 Omn. On obtient ainsi une formulation silicone fluide de viscosité dynamique d'environ 000 mPa.s à 25 C. Exemple 3 Préparation de la formulation silicone F3 On prépare par malaxage à chaud (3 heures à 120 C) un empâtage de la composition suivante: - 100 parties en poids d'huile a,oe-dihydroxypolysiloxane de viscosité d'environ 750 mPa.s. à 25 C - 6 parties en poids d'une silice de combustion (surface spécifique 200m2/g) On ajoute à cet empâtage: - 25 parties en poids d'une silice de diatomées. On ajoute en mélange à cet empâtage 2,5% en poids d'un réticulant (éthyltriacétoxysilane) et un catalyseur au titane en quantité suffisante pour obtenir un produit contenant environ 5 ppm de titane. On obtient ainsi une formulation silicone fluide de viscosité dynamique d'environ 8 000 mPa.s à 25 C. Exemple 4 Préparation de la formulation silicone F4 On prépare par malaxage à chaud (3 heures à 120 C) un empatage de la composition suivante: - 100 parties en poids d'huile a,co-dihydroxypolysiloxane de viscosité d'environ 3 500 mPa.s. à 25 C - 6 parties en poids d'une silice de combustion (surface spécifique 200m2/g) On ajoute à cet empâtage: - 25 parties en poids d'une silice de diatomées. On ajoute en mélange à cet empâtage 2,5% en poids d'un mélange de deux réticulanrits (méthyltriacétoxysilane + éthyltriacétoxysilane 77/23 en poids) et un catalyseur au titane en quantité suffisante pour obtenir un produit contenant environ 5 ppm de titane. On obtient ainsi une formulation silicone fluide de viscosité dynamique d'environ 000 mPa.s à 25 C. Préparation de matrices à partir des formulations silicones F1 à F4 De l'hypochlorite de calcium d'origine PROLABO, à 70% de chlore actif, est broyé au mortier à l'abri de l'humidité de l'air, puis tamisé afin d'obtenir des coupes granulométriques différentes figurant au tableau ci-après. Dans un réacteur de 100 ml à ancre raclante, on introduit 20g. d'un mélange constitué des quantités désirées figurant audit tableau, d'hypochlorite de calcium de granulométrie selectionnée et de formulation silicone F choisie (quantités exprimées en % en poids par rapport à la masse totale de 20g.). On malaxe sous vide (environ 100 à 500 Pa) pendant quelques minutes, afin d'homogéneiser et dégazer le mélange, puis on verse rapidement le produit dans un ou plusieurs moules dont la taille et la forme sont celles des objets désirés. Au bout d'une dizaine de minutes à température ambiante le produit est réticulé et se présente sous l'une des formes suivantes: - cylindre de 3cm de hauteur xl,7cm de diamètre (R) - parallélépipède de 2, 5cm x 2,5cm x 3cm (P1) - parallélépipède de 5cm x 2,5cm x 1cm (P2) - parallélépipède de 5cm x 2,5cm x 0,5cm (P3) Exemple 5 On prépare un empâtage par malaxage à chaud pendant 3 heures à 130 C du mélange suivant: - 100 parties d'huile cc,oe-dihydroxypolysiloxane de viscosité 3 500 mPa.s. à C - 6 parties en poids d'une silice de combustion (surface spécifique 200m2/g) On ajoute à cet empâtage: - 0,5 partie en poids de TiO2 rutile. On prépare à température ambiante, une partie A, en mélangeant 280g. de l'empâtage ci-dessus avec 300g. d'hypochlorite de calcium. On introduit ce mélange dans le premier compartiment d'une cartouche bicoposant (50/50 en volume), équipée d'un mélangeur statique. On prépare une Dartie B. en mélangeant à température ambiante 387g. dE l'empâtage ci-dessus, avec 33g. d"éthyltriacétoxysilane. On introduit ce mélange dans le deuxième compartiment de la cartouche bicomposant. On extrude de la cartouche (sous une pression de 6 bars) les parties A et B, qui sont mélangées intimement en quelques minutes à l'aide du mélangeur statique. A la sortie du mélangeur, le produit est moulé directement dans des moules de forme désirée. Exemples 6 à 11 Suivi des cinétiques de libération du chlore actif Chaque matrice est immergée dans un récipient fermé contenant 200ml d'eau distillée, eau qui est changée tous les 7 jours. On prélève régulièrement 2ml d'eau d'immersion et dose le chlore actif contenu par celle-ci. Ce dosage est effectué par potentiométrie selon la méthode décrite dans "Les méthodes de la chimie analytique" de G. CHARLOT -p. 695 - (MASSON.et Cie, Editeurs, 4ème édition). Ce dosage permet de tracer les courbes Q/Q0=f(t), o Q0 représente la charge initiale en Ca(CIO)2 et Q la quantité de Ca(CIO)2 libérée à l'instant t. Les résultats de ces mesures sont donnés par les courbes ci-jointes: - la figure 1 représente la courbe relative à l'exemple 6 - la figure 2 représente la courbe relative à l'exemple 7 - la figure 3 représente la courbe relative à l'exemple 8 - la figure 4 représente la courbe relative à l'exemple 9 - la figure 5 représente la courbe relative à l'exemple 10 la figure 6 représente la courbe relative à l'exemple 11 eAD oRIGI NA TABLEAU Formulation Ca(CIO)2 Temps Forme Exemple silicone de de n Type % granulométrie % mélange la (poids) (rm) (poids) (mn) matrice 6 F2 50 200-500 50 4 P1 7 F1 70 630-800 30 8 R 8 F3 70 200-250 30 2 R m9 F3 70 400-500 30 3 P2 F3 60 630-800 40 2,5 P2 11 F4 70 630-800 30 2 P3 REVENDICATIONS 1) Système élastomère obtenu par réticulation d'une composition comprenant en poids: - (A) 100 parties d'un ca,co- di(hydroxy)diorganopolysiloxane, de viscosité dynamique de l'ordre de 500 à 700 000 mPa s. à 25 C, de préférence de l'ordre de 700 à 20 000 mPa.s., constitué d'une succession de motifs diorganopolysiloxy de formule R2 Si O, formule dans laquelle les symboles R, identiques ou différents, représentent des radicaux alcoyles, alcényles ou aryles contenant de 1 à 8 atomes de carbone, de préférence au moins 80% en nombre desdits radicaux étant des radicaux méthyles; - (B) de 2 à 20 parties en poids, de préférence de 3 à 15 parties en poids d'un agent réticulant de formule R Si X3 ou Si X4, o R a la définition donnée ci- dessus et X représente un groupe hydrolysable; - (C) de 0 à 150 parties en poids, de préférence de 5 à 120 parties en poids de charges minérales ou organiques; - (D) de 1 à 150 parties en poids, de préférence de 10 à 100 parties en poids pour 100 parties de A + B + C, d'un composé minéral ou organique solide susceptible de libérer du chlore actif au contact de l'eau ou de l'humidité; - (E) éventuellement une quantité catalytiquement efficace d'un catalyseur de réticulation par polycondensation; ladite composition contenant au moins 0,01% de son poids d'eau, de préférence de 0,05 à 10 % de son poids d'eau, apportée et éventuellement générée par voie intrinsèque et éventuellement apportée par voie extrinsèque. 2) Système élastomère selon la revendication 1) caractérisé en ce que l'agent de réticulation (B) présente au moins un groupe hydrolysable acyloxy, alcoxy, amino, amido, alcényloxy, aminoxy, cétiminoxy... 3) Système élastomère selon la revendication 1) ou 2) caractérisé en ce que le composé solide (D) est un hypochlorite solide de métal alcalin ou alcalino- terreux. 4) Système élastomère selon l'une quelconque des revendications 1) à 3) caractérisé en ce que l'agent de réticulation (B) présente au moins un groupe hydrolysable acyloxy et en ce que le composé solide (D) est de hypochlorite de calcium commercial. ) Système élastomère selon l'une quelconque des revendications 1) à 4) caractérisé en ce qu'il contient en outre'un agent accélérateur de durcissement contenant de l'eau ou susceptible de générer de l'eau, en quantité permettant d'atteindre un pourcentage total d'eau d'au moins 0, 01% par rapport à la composition. 6) Composition silicone comprenant en poids: - (A) 100 parties d'un a,co-di(hydroxy)diorganopolysiloxane, de viscosité dynamique de l'ordre de 500 à 700 000 mPa s. à 25 C, de préférence de l'ordre de 700 à 20 000 mPa.s., constitué d'une succession de motifs diorganopolysiloxy de formule R2 Si O, formule dans laquelle les symboles R, identiques ou différents, représentent des radicaux alcoyles, alcényles ou aryles contenant de 1 à 8 atomes de carbone, de préférence au moins 80% en nombre desdits radicaux étant des radicaux méthyles; - (B) de 2 à 20 parties en poids, de préférence de 3 à 15 parties en poids d'un agent réticulant de formule R Si X3 ou Si X4, o R a la définition donnée ci-dessus et X représente un groupe hydrolysable; - (C) de 0 à 150 parties en poids, de préférence de 5 à 120 parties en poids de charges minérales ou organiques; - (D) de 1 à 150 parties en poids, de préférence de 10 à 100 parties en poids pour 100 parties de A + B + C, d'un composé minéral ou organique solide susceptible de libérer du chlore actif au contact de l'eau ou de l'humidité; - (E) éventuellement une quantité catalytiquement efficace d'un catalyseur de réticulation par polycondensation; ladite composition contenant au moins 0,01% de son poids d'eau, de préférence de 0,05 à 10 % de son poids d'eau, apportée et éventuellement générée par voie intrinsèque et éventuellement apportée par voie extrinsèque. 7) Composition silicone selon la revendication 6) caractérisée en ce que l'agent de réticulation (B) présente au moins un groupe hydrolysable acyloxy, alcoxy, amino, amido, alcényloxy, aminoxy, cétiminoxy... 8) Composition silicone selon l'une des revendications 6) ou 7) caractérisée en ce que le composé solide (D) est un hypochlorite solide de métal alcalin ou alcalino-terreux. 9) Composition silicone selon l'une quelconque des revendications 6) à 8) caractérisé en ce que l'agent de réticulation (B) présente au moins un groupe hydrolysable acyloxy et en ce que le composé solide (D) est de hypochlorite de calcium commercial. ) Composition silicone selon l'une quelconque des revendications 6) à 9) caractérisée en ce qu'elle contient en outre un agent accélérateur de durcissement contenant de l'eau ou susceptible de générer de l'eau, en quantité permettant d'atteindre un pourcentage total d'eau d'au moins 0, 01% par rapport à la composition. 11) Procédé de préparation du système élastomère faisant l'objet de l'une quelconque des revendications 1) à 4) par réticulation à température ambiante de la composition silicone faisant l'objet de l'une quelconque des revendications 6) à ). 12) Utilisation du système élastomère faisant l'objet de l'une quelconque des revendications 1) à 4) comme agent de libération de chlore actif. 13) Utilisation du système élastomère faisant l'objet de la revendication 4) pour le traitement de l'eau potable.